(57)【特許請求の範囲】
【請求項１】
軸体と、前記軸体の外周に配置された導電性ゴム弾性体層と、を備え、
前記導電性ゴム弾性体層が、極性ゴム、非極性ゴム、分散剤を含有し、
前記極性ゴムが、ニトリルゴム、ヒドリンゴムおよびクロロプレンゴムのうちの少なくとも１種であり、
前記非極性ゴムが、イソプレンゴム、水添イソプレンゴムおよび天然ゴムのうちの少なくとも１種であり、
前記分散剤が、ニトリルゴム成分からなるブロックとイソプレンゴム成分からなるブロックとを有するポリマー、変性天然ゴムおよび変性イソプレンゴムのうちの少なくとも１種であることを特徴とする電子写真機器用導電性ロール。
【請求項２】
前記導電性ゴム弾性体層は、前記極性ゴムからなる連続相と、前記非極性ゴムからなる連続相または分散相と、を有することを特徴とする請求項１に記載の電子写真機器用導電性ロール。
【請求項３】
前記分散剤の含有量が、前記極性ゴムと前記非極性ゴムの合計１００質量部に対し、０．１〜２０質量部の範囲内であることを特徴とする請求項１または２に記載の電子写真機器用導電性ロール。
【請求項４】
前記分散剤が、エポキシ化天然ゴムおよびエポキシ化イソプレンゴムのうちの少なくとも１種であることを特徴とする請求項１から３のいずれか１項に記載の電子写真機器用導電性ロール。
【請求項５】
前記極性ゴムからなる連続相が、前記非極性ゴムからなる連続相または分散相よりも導電剤を多く含有していることを特徴とする請求項２、請求項２に従属する請求項３または４に記載の電子写真機器用導電性ロール。
【請求項６】
前記極性ゴムと前記非極性ゴムの含有比率が、質量部で、２０：８０〜９０：１０の範囲内であることを特徴とする請求項１から５のいずれか１項に記載の電子写真機器用導電性ロール。
【発明の詳細な説明】
【技術分野】
【０００１】
本発明は、電子写真機器用導電性ロールに関するものである。
【背景技術】
【０００２】
電子写真方式を採用する複写機、プリンター、ファクシミリなどの電子写真機器において、感光ドラムの周囲には、帯電ロール、現像ロール、転写ロール、トナー供給ロールなどの導電性ロールが配設されている。導電性ロールとしては、軸体の外周に導電性ゴム弾性体層を有するものが知られている。
【先行技術文献】
【特許文献】
【０００３】
【特許文献１】特開２００８−２５０１０１号公報
【発明の概要】
【発明が解決しようとする課題】
【０００４】
特許文献１では、導電性ゴム弾性体層の極性ゴム材料からなる連続相中に非極性ゴム材料が島相として分散された構造により、優れた低へたり性を発揮しつつ、十分な低硬度化が図られている。しかし、例えば現像ロールでは、トナーに与えるストレスをより軽減し、トナーをより破壊しにくくしてさらに画質寿命を長くする、接触する部材からの圧縮によってのロール形状をよりクリープしにくくしてさらに製品寿命を長くするなどの観点から、導電性ゴム弾性体層において、従来よりも低硬度かつ低へたりであることが求められている。
【０００５】
本発明が解決しようとする課題は、従来よりも低硬度かつ低へたりである導電性ゴム弾性体層を有する電子写真機器用導電性ロールを提供することにある。
【課題を解決するための手段】
【０００６】
上記課題を解決するため本発明に係る電子写真機器用導電性ロールは、軸体と、前記軸体の外周に配置された導電性ゴム弾性体層と、を備え、前記導電性ゴム弾性体層が、極性ゴム、非極性ゴム、分散剤を含有し、前記極性ゴムが、ニトリルゴム、ヒドリンゴムおよびクロロプレンゴムのうちの少なくとも１種であり、前記非極性ゴムが、イソプレンゴム、水添イソプレンゴムおよび天然ゴムのうちの少なくとも１種であり、前記分散剤が、ニトリルゴム成分からなるブロックとイソプレンゴム成分からなるブロックとを有するポリマー、変性天然ゴムおよび変性イソプレンゴムのうちの少なくとも１種であることを要旨とするものである。
【０００７】
前記導電性ゴム弾性体層は、前記極性ゴムからなる連続相と、前記非極性ゴムからなる連続相または分散相と、を有することが好ましい。前記分散剤の含有量は、前記極性ゴムと前記非極性ゴムの合計１００質量部に対し、０．１〜２０質量部の範囲内であることが好ましい。前記分散剤は、エポキシ化天然ゴムおよびエポキシ化イソプレンゴムのうちの少なくとも１種であることが好ましい。前記極性ゴムからなる連続相は、前記非極性ゴムからなる連続相または分散相よりも導電剤を多く含有していることが好ましい。前記極性ゴムと前記非極性ゴムの含有比率は、質量比で、２０：８０〜９０：１０の範囲内であることが好ましい。
【発明の効果】
【０００８】
本発明に係る電子写真機器用導電性ロールによれば、導電性ゴム弾性体層の極性ゴムと非極性ゴムとが分散剤によって、極性ゴムと非極性ゴムとを単にブレンドしただけでは得られない、低硬度かつ低へたりが発揮される。
【０００９】
導電性ゴム弾性体層において、極性ゴムからなる連続相に対し、非極性ゴムからなる相が分散相であると、導電性ゴム弾性体層の厚さ方向に極性ゴムからなる連続相がつながりやすいため、導電性を向上しやすい。分散剤の含有量が特定範囲内であると、より一層、低硬度かつ低へたりとなる。分散剤がエポキシ化天然ゴムであると、より一層、低硬度かつ低へたりとなる。極性ゴムからなる連続相が非極性ゴムからなる連続相または分散相よりも導電剤を多く含有していると、導電性を確保しつつ低硬度化を図りやすい。極性ゴムと非極性ゴムの含有比率が特定範囲内であると、導電性、低硬度、低へたりのバランスに優れる。
【図面の簡単な説明】
【００１０】
【図１】本発明の一実施形態に係る電子写真機器用導電性ロールの外観模式図（ａ）と、そのＡ−Ａ線断面図（ｂ）である。
【発明を実施するための形態】
【００１１】
以下、本発明の実施形態について図面を用いて詳細に説明する。
【００１２】
図１は、本発明の一実施形態に係る電子写真機器用導電性ロールの外観模式図（ａ）と、そのＡ−Ａ線断面図（ｂ）である。
【００１３】
図１に示すように、本発明の一実施形態に係る電子写真機器用導電性ロール（以下、単に導電性ロール１０ということがある）は、軸体１２と、軸体１２の外周に配置された導電性ゴム弾性体層１４と、を備える。
【００１４】
軸体１２は、導電性を有するものであれば特に限定されない。具体的には、鉄、ステンレス、アルミニウムなどの金属製の中実体、中空体からなる芯金などを挙げることができる。軸体１２の表面には、必要に応じて、接着剤、プライマーなどを塗布しても良い。接着剤、プライマーなどには、必要に応じて導電化を行なっても良い。
【００１５】
導電性ゴム弾性体層１４は、導電性ゴム組成物により形成される。導電性ゴム組成物は、所定の加硫剤（架橋剤）によって加硫（架橋）される。導電性ゴム弾性体層（導電性ゴム組成物）１４は、極性ゴム、非極性ゴム、分散剤を含有する。
【００１６】
極性ゴムは、極性基を有するゴムである。極性基としては、クロロ基、ニトリル基、カルボキシル基、エポキシ基などが挙げられる。極性ゴムとしては、具体的には、ヒドリンゴム、ニトリルゴム（ＮＢＲ）、ウレタンゴム（Ｕ）、アクリルゴム（アクリル酸エステルと２−クロロエチルビニルエーテルとの共重合体、ＡＣＭ）、クロロプレンゴム（ＣＲ）などが挙げられる。ヒドリンゴムとしては、エピクロルヒドリンの単独重合体（ＣＯ）、エピクロルヒドリン−エチレンオキサイド二元共重合体（ＥＣＯ）、エピクロルヒドリン−アリルグリシジルエーテル二元共重合体（ＧＣＯ）、エピクロルヒドリン−エチレンオキサイド−アリルグリシジルエーテル三元共重合体（ＧＥＣＯ）などが挙げられる。これらは、極性ゴムとして単独で用いてもよいし、２種以上を組み合わせて用いてもよい。これらのうちでは、より低抵抗であるなどの観点から、ヒドリンゴム、ニトリルゴム（ＮＢＲ）が好ましい。
【００１７】
非極性ゴムは、極性基を有していないゴムである。極性基としては、クロロ基、ニトリル基、カルボキシル基、エポキシ基などが挙げられる。非極性ゴムとしては、天然ゴム（ＮＲ）、イソプレンゴム（ＩＲ）、水添イソプレンゴム、ブタジエンゴム（ＢＲ）、スチレン−ブタジエンゴム（ＳＢＲ）、ブチルゴム（ＩＩＲ）、エチレン−プロピレンゴム（ＥＰＭ）、エチレン−プロピレン−ジエン三元共重合体ゴム（ＥＰＤＭ）、シリコーンゴム（Ｑ）などが挙げられる。これらは、非極性ゴムとして単独で用いてもよいし、２種以上を組み合わせて用いてもよい。これらのうちでは、低硬度かつ低へたりにしやすいなどの観点から、天然ゴム、イソプレンゴムが好ましい。
【００１８】
分散剤は、具体的には、極性ゴム成分からなるブロックと非極性ゴム成分からなるブロックとを有するポリマーや、変性天然ゴム、変性イソプレンゴムなどが挙げられる。極性ゴム成分からなるブロックとしては、ニトリルゴム成分（ＮＢＲ成分）からなるブロックなどが挙げられる。非極性ゴム成分からなるブロックとしては、イソプレンゴム成分（ＩＲ成分）からなるブロックなどが挙げられる。このようなポリマーとしては、ニトリルゴム成分からなるブロックとイソプレンゴム成分からなるブロックとを有するポリマーなどが挙げられる。変性天然ゴムとしては、エポキシ化天然ゴム、塩素化天然ゴム、ニトリル化天然ゴム（アクリロニトリル化天然ゴム）などが挙げられる。変性イソプレンゴムとしては、エポキシ化イソプレンゴム、塩素化イソプレンゴム、ニトリル化イソプレンゴム（アクリロニトリル化イソプレンゴム）、マレイン酸変性イソプレンゴム、（メタ）アクリル酸変性イソプレンゴムなどが挙げられる。これらは、分散剤として単独で用いてもよいし、２種以上を組み合わせて用いてもよい。これらのうちでは、分散効果（非極性ゴムの微分散効果）に特に優れるなどの観点から、エポキシ化天然ゴム、エポキシ化イソプレンゴムが特に好ましい。
【００１９】
分散剤により、非極性ゴムが微分散される。これにより、導電性ゴム弾性体層１４の硬度および弾性回復率が、極性ゴムの硬度および弾性回復率と非極性ゴムの硬度および弾性回復率との間で線形的に向上する。そしてこれにより、電子写真機器用導電性ロールとして求められる低抵抗を確保しつつ、従来よりも低硬度かつ低へたりを満足することができる。
【００２０】
上記効果により優れるなどの観点から、極性ゴム、非極性ゴム、分散剤の組み合わせとしては、ＮＢＲ、ＩＲ、エポキシ化天然ゴムの組み合わせが特に好ましい。
【００２１】
分散剤の含有量は、低硬度かつ低へたりを満足させやすいなどの観点から、極性ゴムと非極性ゴムの合計１００質量部に対し、０．１質量部以上であることが好ましい。より好ましくは０．５質量部以上、さらに好ましくは１．０質量部以上である。また、低抵抗で低硬度を確保しやすいなどの観点から、極性ゴムと非極性ゴムの合計１００質量部に対し、２０質量部以下であることが好ましい。より好ましくは１５質量部以下、さらに好ましくは１０質量部以下である。
【００２２】
極性ゴムと非極性ゴムの含有比率は、低抵抗を確保しやすいなどの観点から、両者の合計において、極性ゴムが２０質量％以上であることが好ましい。より好ましくは３０質量％以上である。また、低硬度かつ低へたりを満足させやすいなどの観点から、非極性ゴムが１０質量％以上であることが好ましい。より好ましくは２０質量％以上である。よって、極性ゴムと非極性ゴムの含有比率は、導電性、低硬度、低へたりのバランスに優れるなどの観点から、質量比で、２０：８０〜９０：１０の範囲内であることが好ましい。より好ましくは３０：７０〜８０：２０の範囲内である。
【００２３】
導電性ゴム弾性体層（導電性ゴム組成物）１４は、低抵抗などの観点から、必要に応じ、導電剤を含有する。導電剤としては、イオン導電剤、電子導電剤が挙げられる。導電剤は、電子写真機器用導電性ロールの導電性ゴム弾性体層に添加されるイオン導電剤、電子導電剤を用いることができる。
【００２４】
イオン導電剤としては、第四級アンモニウム塩、第四級ホスホニウム塩、ホウ酸塩、界面活性剤などが挙げられる。イオン導電剤の含有量は、低抵抗、ブリードなどの観点から、極性ゴム１００質量部に対し、０．１〜１０質量部の範囲内であることが好ましい。より好ましくは０．５〜５．０質量部の範囲内である。
【００２５】
電子導電剤としては、カーボンブラック、グラファイト、チタン酸カリウム、酸化鉄、導電性酸化チタン、導電性酸化亜鉛、導電性酸化スズなどが挙げられる。電子導電剤の含有量は、低抵抗、低硬度、低へたりなどの観点から、極性ゴム１００質量部に対し、１．０〜２０質量部の範囲内であることが好ましい。より好ましくは５．０〜１５質量部の範囲内である。
【００２６】
導電性ゴム弾性体層（導電性ゴム組成物）１４は、必要に応じ、加硫剤（架橋剤）、加硫促進剤、加硫助剤（架橋助剤）などを含有する。また、増量剤、補強剤、加工助剤、酸化防止剤、可塑剤、紫外線吸収剤、滑剤などの添加剤を１種または２種以上含有することができる。
【００２７】
加硫剤（架橋剤）としては、硫黄、過酸化物などが挙げられる。加硫剤（架橋剤）のうちでは、より低へたりにしやすいなどの観点から、過酸化物がより好ましい。過酸化物の配合量は、低へたりにしやすいなどの観点から、極性ゴムおよび非極性ゴムの合計１００質量部に対し、０．５〜７質量部の範囲内であることが好ましい。より好ましくは１．０〜５質量部の範囲内である。
【００２８】
導電性ゴム弾性体層１４において、導電性の観点から、極性ゴムからなる相は、連続相にするのがよい。非極性ゴムからなる相は、連続相であってもよいし、分散相（非連続相）であってもよい。分散相は、連続相中に島状に点在する相である。非極性ゴムからなる相が分散相であると、極性ゴムからなる相は導電性ゴム弾性体層１４の周方向および厚さ方向の両方に連続する連続相となるため、導電性を確保しやすい。また、導電性、低抵抗などの観点から導電剤を配合する場合においては、極性ゴムからなる相のみに配合するか、非極性ゴムからなる相への配合量を少なくすることができる。これにより、所望の導電性を得るための導電剤の配合量を少なくできる。特に電子導電剤の配合量を少なくすることで、硬度の上昇が抑えられ、低硬度かつ低へたりを満足しやすい。よって、非極性ゴムからなる相は、分散相にすることがより好ましい。
【００２９】
導電性、低抵抗などの観点から導電剤を配合する場合においては、極性ゴムからなる連続相が、非極性ゴムからなる連続相または分散相よりも導電剤を多く含有していることが好ましい。これにより、導電性を確保しつつ低硬度化を図りやすい。
【００３０】
極性ゴムからなる相に含有する導電剤の量と非極性ゴムからなる相に含有する導電剤の量を異ならせるには、予め極性ゴムと導電剤とを混練した後、導電剤を含む極性ゴムと導電剤を含まない非極性ゴムとを混練するなどの方法により、導電性ゴム組成物を調製すればよい。または、予め極性ゴムと非極性ゴムのそれぞれに導電剤を配合するが、極性ゴムに多めに導電剤を配合した後、導電剤をより多く含む極性ゴムと導電剤を含む非極性ゴムとを混練するなどの方法により、導電性ゴム組成物を調製すればよい。
【００３１】
所定の導電性ゴム組成物を用いたことにより、導電性ゴム弾性体層１４は、導電性に優れ、低硬度かつ低へたりを満足する。導電性の観点から、導電性ゴム弾性体層１４の抵抗値は１．０×１０３〜１．０×１０９Ωの範囲内であることが好ましい。また、従来よりも低硬度の観点から、導電性ゴム弾性体層１４のＭＤ−１硬度は４７以下であることが好ましい。より好ましくは４５以下である。また、従来よりも低へたりの観点から、導電性ゴム弾性体層１４の弾性回復率は８０％超であることが好ましい。より好ましくは８５％以上である。ＭＤ−１硬度は、片持ち梁形板バネ式の荷重方式のスプリング式硬さ試験機（高分子計器社製、「マイクロゴム硬度計・ＭＤ−１型」）を用いて測定される。ＭＤ−１硬度測定値は、測定するゴムの厚みが１〜２ｍｍのもので測定した値とする。弾性回復率は、ＩＳＯ１４５７７−１に準拠し、微小硬度計（Ｆｉｓｃｈｅｒ社製、フィッシャースコープＨ１００Ｃ）を用いて測定される。
【００３２】
導電性ゴム弾性層１４の厚さは、特に限定されるものではないが、通常、０．１〜１０ｍｍ程度に形成され、好ましくは１〜５ｍｍである。導電性ゴム弾性層１４は、ソリッド状の非発泡体であってもよいし、スポンジ状等の発泡体であってもよい。
【００３３】
導電性ロール１０は、例えば次のように製造することができる。まず、必要に応じ、軸体１２の外周に接着剤組成物を塗布する。次いで、塗布した接着剤組成物の外周に導電性ゴム組成物を層状に成形する。導電性ゴム組成物の成形は、押出成形あるいは型成形により行うことができる。導電性ゴム組成物は、押出成形時あるいは型成形時の加熱等により、架橋・硬化される。これにより、軸体１２の外周に導電性ゴム弾性体層１４を有する導電性ロール１０が得られる。
【００３４】
導電性ゴム弾性体層１４の外周には、必要に応じて、導電性ゴム弾性体層１４の表面を保護する、導電性ロール１０の表面特性（低摩擦性、離型性、荷電性など）を付与するなどの目的で、表層が形成されていても良い。また、導電性ゴム弾性体層１４の外周で表層下には、導電性ロール１０全体の抵抗を調整する抵抗調整層などの中間層が形成されていても良い。
【００３５】
表層を形成する主材料としては、特に限定されるものではなく、ポリアミド（ナイロン）系、アクリル系、ウレタン系、シリコーン系、フッ素系のポリマーを挙げることができる。これらのポリマーは、変性されたものであっても良い。変性基としては、例えば、Ｎ−メトキシメチル基、シリコーン基、フッ素基などを挙げることができる。
【００３６】
表層には、導電性付与のため、カーボンブラック、グラファイト、ｃ−ＴｉＯ２、ｃ−ＺｎＯ、ｃ−ＳｎＯ２（ｃ−は、導電性を意味する。）、イオン導電剤（４級アンモニウム塩、ホウ酸塩、界面活性剤など）などの従来より公知の導電剤を適宜添加することができる。また、必要に応じて、各種添加剤を適宜添加しても良い。
【００３７】
表層を形成するには、表層形成用組成物を用いる。表層形成用組成物は、上記主材料、導電剤、必要に応じて含有されるその他の添加剤を含有するものからなる。添加剤としては、滑剤、加硫促進剤、老化防止剤、光安定剤、粘度調整剤、加工助剤、難燃剤、可塑剤、発泡剤、充填剤、分散剤、消泡剤、顔料、離型剤などを挙げることができる。
【００３８】
表層形成用組成物は、粘度を調整するなどの観点から、メチルエチルケトン、トルエン、アセトン、酢酸エチル、酢酸ブチル、メチルイソブチルケトン（ＭＩＢＫ）、ＴＨＦ、ＤＭＦなどの有機溶剤や、メタノール、エタノールなどの水溶性溶剤などの溶剤を適宜含んでいても良い。
【００３９】
表層は、導電性ゴム弾性体層１４の外周に表層形成用組成物を塗工するなどの方法により、形成できる。塗工方法としては、ロールコーティング法や、ディッピング法、スプレーコート法などの各種コーティング法を適用することができる。塗工された表層には、必要に応じて、紫外線照射や熱処理を行なっても良い。
【００４０】
表層の厚さは、通常、０．０１〜１００μｍ、０．１〜２０μｍ、あるいは、０．３〜１０μｍに設定される。表層の体積抵抗率は、通常、１０４〜１０９Ω・ｃｍ、１０５〜１０８Ω・ｃｍ、あるいは、１０６〜１０７Ω・ｃｍに設定される。
【００４１】
また、表層の形成に代えて、導電性ゴム弾性体層１４あるいは抵抗調整層などの中間層に表面改質を施すことにより、表層を形成することと同等の表面特性を有するようにすることもできる。表面改質方法としては、ＵＶや電子線を照射する方法、基層の不飽和結合やハロゲンと反応可能な表面改質剤、例えば、イソシアネート基、ヒドロシリル基、アミノ基、ハロゲン基、チオール基などの反応活性基を含む化合物と接触させる方法などが挙げられる。
【実施例】
【００４２】
以下、実施例を用いて本発明を詳細に説明するが、本発明はこの構成に限定されるものではない。
【００４３】
使用した材料の詳細について以下に示す。
（極性ゴム）
・ニトリルゴム（ＮＢＲ）：ＪＳＲ社製「Ｎ２３７Ｈ」
・ヒドリンゴム（ＥＣＯ）：日本ゼオン社製「ＨｙｄｒｉｎＴ３１０６」
・クロロプレンゴム（ＣＲ）：［昭和電工製「ショープレンＧＷ」］
（非極性ゴム）
・イソプレンゴム（ＩＲ）：ＪＳＲ社製「ＪＳＲ  ＩＲ２２００」
・天然ゴム（ＮＲ）：「ＲＳＳ１」
・水添イソプレン（水添ＩＲ）：クラレ社製「Ｌ−ＩＲ２９０」
（分散剤）
・分散剤（１）：マレイン酸変性ＩＲと両末端アミン変性ＮＢＲの反応生成物
・分散剤（２）：ＮＢＲとＩＲのブロック共重合体
・分散剤（３）：エポキシ変性ＮＲ（Ｍｕａｎｇ  Ｍａｉ  Ｇｕｔｈｒｉｅ  Ｐｕｂｌｉｃ  Ｃｏｍｐａｎｙ  Ｌｉｍｉｔｅｄ社製「ＥＰＯＸＹＰＲＥＮＥ５０」）
・分散剤（４）：エポキシ化変性ＩＲ  合成品
・分散剤（５）：ニトリル変性ＮＲ  合成品
【００４４】
（導電剤）
・イオン導電剤：テトラブチルアンモニウムブロマイド、ライオン・アクゾ（株）製「ＴＢＡＢ−１００」
・カーボンブラック（電子導電剤）：電気化学工業社製「デンカブラック」
（加硫剤、加硫促進剤）
・過酸化物：日油（株）製「パークミルＤ４０」
・硫黄（加硫剤）
・加硫促進剤（１）：スルフェンアミド系、大内新興化学工業社製「ノクセラーＭＳＡ」
・加硫促進剤（２）チウラム系、大内新興化学工業社製「ノクセラーＴＯＴ−Ｎ」
【００４５】
（実施例１〜１７、比較例１〜６）
＜導電性ゴム組成物の調製＞
表１、２に示す配合組成（質量比）で、極性ゴム、非極性ゴム、分散剤、導電剤、加硫剤（架橋剤）、加硫促進剤を配合し、攪拌機により撹拌、混合して、導電性ゴム組成物を調製した。
【００４６】
＜導電性ロールの作製＞
φ９ｍｍの円筒状の成形キャビティを有する成形金型の中心軸上に芯金（直径６ｍｍ）をセットし、この成形金型内に導電性ゴム組成物を注入し、１６０℃で３０分加熱・架橋させ、冷却、脱型して、芯金の外周に、厚さ１．５ｍｍの導電性ゴム弾性体層を形成した。これにより、導電性ロールを作製した。
【００４７】
得られた各導電性ロールの導電性ゴム弾性体層について、弾性回復率、ＭＤ−１硬度、抵抗値を測定した。また、セット性、耐久カブリ性、画像濃度の各製品特性を評価した。セット性は、導電性ゴム弾性体層のへたり性に影響される。耐久カブリ性は、導電性ゴム弾性体層の硬度に影響される。画像濃度は、導電性ゴム弾性体層の抵抗値（導電性）に影響される。
【００４８】
（弾性回復率）
ＩＳＯ１４５７７−１に準拠し、微小硬度計（Ｆｉｓｃｈｅｒ社製、フィッシャースコープＨ１００Ｃ）を用いて、導電性ゴム弾性体層の表面を下記の測定条件にて測定し、ηＩＴ［％］を求めた。すなわち、微小硬度計を用いて、試験荷重を一定にして、材料表面に圧子を押し込むと、押し込み仕事中に示されるくぼみの全機械的仕事量Ｗｔｏｔａｌは、くぼみの塑性変形仕事量Ｗｐｌａｓｔとしてごく一部だけ消費される。試験荷重の除荷時に、残りの部分は、くぼみの弾性戻り変形仕事Ｗｅｌａｓｔとして開放される。この機械的仕事をＷ＝∫Ｆｄｈと定義とすると、その関係は以下の通りである。弾性回復率が８５％以上を低へたりとし、８５％未満を高へたりとした。
ηＩＴ［％］＝Ｗｅｌａｓｔ／Ｗｔｏｔａｌ
但し、Ｗｔｏｔａｌ＝Ｗｅｌａｓｔ＋Ｗｐｌａｓｔ
＜測定条件＞
圧子：対面角度１３６°の四角垂型ダイヤモンド圧子
初期荷重：０ｍＮ
押込み最大荷重：２０ｍＮ（定荷重）
最大荷重到達時間：０．２５〜１０ｓｅｃ
最大荷重保持時間：５ｓｅｃ
抜重時間：０．２５〜１０ｓｅｃ
測定温度：２５℃
【００４９】
（ＭＤ−１硬度（マイクロゴム硬度））
片持ち梁形板バネ式の荷重方式のスプリング式硬さ試験機（高分子計器社製、「マイクロゴム硬度計・ＭＤ−１型」）を用い、保持された各導電性ロールの導電性ゴム弾性体層の軸方向中央部の表面に、該硬さ試験機の押針の先端を接触させ、更に該試験機を３３．８５ｇの荷重で垂直に加圧して、直ちに目盛りを読み取ることにより測定した。ＭＤ−１硬度が４５％以下を低硬度、４５％超を高硬度とした。
【００５０】
（抵抗値）
導電性ロールの両端を所定の荷重にて金属ロール（直径：３０ｍｍ）に押圧した状態で、かかる金属ロールを所定の回転数にて回転させることにより、導電性ロールを連れ回りさせた。かかる状態を保ちながら（金属ロール及び導電性ロールを共に回転させながら）、導電性ロールと金属ロールの端部間に３００Ｖの電圧を印加して、流れる電流値を測定し、電気抵抗値（ロール抵抗：Ω）を求めた。体積抵抗が１×１０９Ω超の場合を高抵抗とし、１×１０３Ω〜１×１０９Ωの範囲の場合を低抵抗とした。
【００５１】
（セット性）
導電性ロールをカートリッジに組み付け、密封して常温常湿環境で１４日間放置した。その後、常温常湿環境で画出しを行った。画にスジ状の不具合が見られた場合を不合格「×」とし、見られなかった場合を合格「○」とした。また、ロンコムにて導電性ゴム弾性体層の真円度を計測し、真円度からの凹み量からへたり量を測定した。へたり量が５μｍ以下の場合を低へたりとし、５μｍ超の場合を高へたりとした。セット性が合格「○」のうち、へたり量が２μｍ以下の場合を特に良好「◎」とした。
【００５２】
（耐久カブリ性）
導電性ロールをカートリッジに組み付け、白べた画を印字した。白色光度計で濃度を測定し、任意の９点で１．４０〜１．４６の範囲内であれば良好「○」、範囲外であれば不良「×」とした。耐久カブリ性が良好「○」のうち、白色光度が任意の９点で１．４３〜１．４５の範囲内のものを特に良好「◎」とした。
【００５３】
（画像濃度）
導電性ロールをカートリッジに組み付け、黒べた画を印字した。白色光度計で濃度を測定し、任意の９点で１．０〜２．０の範囲内であれば良好「○」、範囲外であれば不良「×」とした。画像濃度が良好「○」のうち、白色光度が任意の９点で１．３〜１．６の範囲内のものを特に良好「◎」とした。
【００５４】
【表１】
0006343579.tif 000002
【００５５】
【表２】
0006343579.tif 000003
【００５６】
【表３】
0006343579.tif 000004
【００５７】
比較例１〜３は、極性ゴムに対し非極性ゴムおよび分散剤を配合していない。つまり、ゴムが極性ゴムのみからなる。このため、加硫剤の配合量を調整しても、従来よりも高いレベルの低硬度かつ低へたりを満足することができない。このため、セット性と耐久カブリ性を両立できない。比較例４〜５は、非極性ゴムに対し極性ゴムおよび分散剤を配合していない。つまり、ゴムが非極性ゴムのみからなる。このため、導電剤の配合量を調整しても、低抵抗とした上で従来よりも高いレベルの低硬度かつ低へたりを満足することができない。このため、画像濃度とセット性、耐久カブリ性を両立できない。比較例６は、極性ゴムに対し非極性ゴムを配合しているが分散剤剤を配合していない。このため、極性ゴムと非極性ゴムの分散性が悪く、従来よりも高いレベルの低硬度かつ低へたりを満足することができない。このため、セット性と耐久カブリ性を両立できない。
【００５８】
これに対し、実施例によれば、極性ゴムに対し非極性ゴムおよび分散剤を配合しているため、極性ゴムと非極性ゴムの分散性がよく、低抵抗で従来よりも高いレベルの低硬度かつ低へたりを満足する。このため、セット性、耐久かぶり性、画像濃度のすべてに優れている。
【００５９】
分散剤のうちでは、エポキシ変性ＮＲ（実施例３）が、特に低硬度、低へたりとすることができ、他の分散剤（実施例１、２、４、５）を用いた場合と比較して、セット性、耐久かぶりの面でより優れる。非極性ゴムのうちでは、ＮＲ（実施例６）よりもＩＲ（実施例３）のほうが低硬度、低へたりとすることができ、セット性の面でより優れる。極性ゴムのうちでは、ＥＣＯ（実施例７）、ＣＲ（実施例８）よりもＮＢＲ（実施例３）のほうが低硬度、低へたりとすることができ、セット性の面でより優れる。実施例３、１０〜１２によれば、分散剤の配合量が多くなると、硬度が上昇する傾向がある。実施例１３によれば、導電性向上のため電子導電剤（カーボンブラック）を配合すると、硬度、へたりが悪化する傾向がある。実施例１４〜１５によれば、極性ゴムが多いと、硬度、へたりが悪化する傾向があり、極性ゴムが少ないと、抵抗が上昇する傾向がある。実施例１６〜１７によれば、硫黄架橋よりも過酸化物架橋のほうが低へたりであることがわかる。
【００６０】
以上、本発明の実施形態について詳細に説明したが、本発明は上記実施例に何ら限定されるものではなく、本発明の要旨を逸脱しない範囲で種々の改変が可能である。
【符号の説明】
【００６１】
１０  電子写真機器用導電性ロール
１２  軸体
１４  導電性ゴム弾性体層
【図１】
0006343579.tif 000005